(57)【特許請求の範囲】
【請求項１】
基材シートと、
前記基材シート上に貼り合わされる、ＰＬＡ及びＰＨＡ混合樹脂、前記混合樹脂１００重量部に対して、無機充填剤５０〜２００重量部、可塑剤５〜１００重量部、加工助剤１〜２０重量部、顔料２０〜３０重量部、及び滑剤０．１〜１０重量部からなる樹脂層とを含むことを特徴とする、ＰＬＡ及びＰＨＡ混合樹脂を用いた壁紙。
【請求項２】
前記樹脂層の前記混合樹脂内のＰＬＡ樹脂とＰＨＡ樹脂の重量比は９０：１０〜１０：９０であることを特徴とする、請求項１に記載のＰＬＡ及びＰＨＡ混合樹脂を用いた壁紙。
【請求項３】
前記加工助剤はアクリル系共重合体であることを特徴とする、請求項１に記載のＰＬＡ及びＰＨＡ混合樹脂を用いた壁紙。
【請求項４】
前記樹脂層上に形成されたエンボス模様層をさらに含むことを特徴とする、請求項１に記載のＰＬＡ及びＰＨＡ混合樹脂を用いた壁紙。
【請求項５】
前記樹脂層上に形成された印刷層をさらに含むことを特徴とする、請求項１に記載のＰＬＡ及びＰＨＡ混合樹脂を用いた壁紙。
【請求項６】
ニーダーミキサーまたはバンバリーミキサーにてＰＬＡ及びＰＨＡ混合樹脂、無機充填剤、可塑剤及び添加剤を添加してコンパウンドを製造するステップと、
前記コンパウンドをウォーミングした後、カレンダーローラーを通過させて樹脂層を形成するステップであって、前記樹脂層のコンパウンドは、前記混合樹脂１００重量部に対して、無機充填剤５０〜２００重量部、可塑剤５〜１００重量部、加工助剤１〜２０重量部、顔料２０〜３０重量部、及び滑剤０．１〜１０重量部からなるステップと、
前記樹脂層と基材シートを貼り合わせるステップとを含むことを特徴とする、ＰＬＡ及びＰＨＡ混合樹脂を用いた壁紙の製造方法。
【請求項７】
前記混合樹脂内のＰＬＡ樹脂とＰＨＡ樹脂の重量比は９０：１０〜１０：９０であることを特徴とする、請求項６に記載のＰＬＡ及びＰＨＡ混合樹脂を用いた壁紙の製造方法。
【請求項８】
前記樹脂層に前記基材シートを貼り合わせた後、前記樹脂層上にパターン及び模様を印刷して印刷層を形成するステップをさらに含むことを特徴とする、請求項６に記載のＰＬＡ及びＰＨＡ混合樹脂を用いた壁紙の製造方法。
【請求項９】
前記樹脂層に前記基材シートを貼り合わせた後、前記樹脂層上にエンボス模様を形成してエンボス模様層を形成するステップをさらに含むことを特徴とする、請求項６に記載のＰＬＡ及びＰＨＡ混合樹脂を用いた壁紙の製造方法。
【発明の詳細な説明】
【技術分野】
【０００１】
本発明は、ＰＬＡ及びＰＨＡ混合樹脂を用いた壁紙、及びその製造方法に係り、より詳細には、基材シート上に貼り合わされる、ＰＬＡ（Ｐｏｌｙｌａｃｔｉｃ  Ａｃｉｄ）及びＰＨＡ（Ｐｏｌｙｈｙｄｒｏｘｙ  Ａｌｋａｎｏａｔｅ）混合樹脂を含む樹脂層が形成された壁紙、及びその製造方法に関する。
【背景技術】
【０００２】
一般に、ＰＶＣ（Ｐｏｌｙ  Ｖｉｎｙｌ  Ｃｈｌｏｒｉｄｅ）壁紙は、いわゆるシルク壁紙といい、ＰＶＣ壁紙は、紙の上にＰＶＣ樹脂をコーティングした壁紙であって、表面の質感がシルクのように柔らかいことから、現在、最も好まれる壁紙である。
【０００３】
しかし、このようなＰＶＣ壁紙は、石油を原料として製造されるＰＶＣ樹脂を使用して作られたため、石油資源の枯渇により持続的なコストアップを招き、それだけでなく、製造過程で多くのエネルギーを消耗し、大量のＣＯ２などの温室ガスを放出する。
【０００４】
また、このようなＰＶＣ壁紙は、生分解されるのに５００年以上の時間を必要とし、焼却する場合、環境ホルモン及び有毒ガスなどの多くの有害物質を放出するため、深刻な環境汚染を起こしている。
【０００５】
最近は、このような問題点を解決するための方案として、ＰＬＡなどのバイオベースの環境に優しい樹脂でＰＶＣを代替し、利用後、廃棄時に生分解が可能なＰＬＡ壁紙などが開発されている。
【０００６】
図１は、従来のＰＬＡ壁紙の構成を示した断面図である。
【０００７】
図１に示したように、従来のＰＬＡ壁紙は、下から、基材シート１０、前記基材シート１０上にＰＬＡ樹脂で形成された樹脂層２０、及び前記樹脂層２０上に形成された印刷層３０で構成されている。
【０００８】
しかし、このようなＰＬＡ壁紙は、基材シート１０上に貼り合わされた、ＰＬＡ樹脂で形成された樹脂層が硬くて、脆弱であるため、壁紙の表面の触感が柔らかくなく、柔軟性が劣るため、冬期に施工しにくいという問題があった。
【０００９】
従来のＰＬＡ壁紙の一例として、大韓民国公開特許公報第１０−２０１０−００４８１９３号が開示されている。
【先行技術文献】
【特許文献】
【００１０】
【特許文献１】韓国公開特許第１０−２０１０−００４８１９３号公報
【発明の概要】
【発明が解決しようとする課題】
【００１１】
本発明は、上述した問題点を解決するために、ＰＬＡにＰＨＡなどの柔軟で且つ弾性のあるバイオベースの樹脂を混合することによって、壁紙の表面が柔らかく、冬期の施工が便利な壁紙を製造することを目的とする。
【００１２】
また、トウモロコシなどの植物から抽出したバイオベースの樹脂であるＰＬＡとＰＨＡの混合樹脂を用いて室内有害物質及び生活悪臭を減少させることによって、各種疾病とシックハウス症候群を予防することができる壁紙及びその製造方法を提供することを目的とする。
【課題を解決するための手段】
【００１３】
上記目的を達成するために、本発明の壁紙は、基材シート：及び前記基材シート上に貼り合わされる、ＰＬＡ及びＰＨＡ混合樹脂を含む樹脂層；を含むことを特徴とする。
【００１４】
また、本発明の壁紙の製造方法は、ニーダーミキサーまたはバンバリーミキサーにてＰＬＡ及びＰＨＡ混合樹脂、無機充填剤、可塑剤及び添加剤を添加してコンパウンドを製造するステップ；前記コンパウンドからカレンダリング工法を通じて樹脂層を形成するステップ；及び前記樹脂層と基材シートを貼り合わせるステップ；を含むことを特徴とする。
【発明の効果】
【００１５】
以上で説明したような本発明のＰＬＡ及びＰＨＡ混合樹脂を用いた壁紙及びその製造方法によれば、次のような効果がある。
【００１６】
前記樹脂層は、ＰＬＡにＰＨＡを混合した混合樹脂で形成されることによって、前記樹脂層に柔軟性を付与して、壁紙の表面が柔らかく、冬期に施工が容易な壁紙を製造することができる。
【００１７】
また、トウモロコシなどの植物から抽出したバイオベースの樹脂であるＰＬＡ及びＰＨＡ混合樹脂を用いて室内有害物質及び生活悪臭を減少させることによって、各種疾病とシックハウス症候群を防止する効果がある。
【図面の簡単な説明】
【００１８】
【図１】従来のＰＬＡ壁紙の構成を示した断面図である。
【図２】本発明の実施例に係るＰＬＡ及びＰＨＡ混合樹脂を用いた壁紙の構成を示した断面図である。
【図３】本発明の実施例に係るＰＬＡ及びＰＨＡ混合樹脂を用いた壁紙の製造工程を示した工程図である。
【発明を実施するための形態】
【００１９】
図２に示したように、本発明の実施例に係るＰＬＡ及びＰＨＡ混合樹脂を用いた壁紙は、基材シート１００、樹脂層２００及び印刷層３００を含む。
【００２０】
前記基材シート１００は、この分野で公知された通常の基材シートを制限なしに使用することができ、例えば、既存のシルク壁紙の製造に使用される基材シートを使用することができる。
【００２１】
このような前記基材シート１００の例としては、模造紙または不織布（例えば：ポリエステル／パルプ複合不織布）などを挙げることができるが、これに制限されるものではない。
【００２２】
そして、前記基材シート１００は、坪量が６０ｇ／ｍ２〜２００ｇ／ｍ２であることが好ましい。
【００２３】
前記基材シートの坪量が６０ｇ／ｍ２未満である場合、強度が弱すぎるため、施工または使用過程で壁紙が破れるなどの損傷が発生する恐れがあり、２００ｇ／ｍ２を超える場合、重い重量、継ぎ目における隙間の発生及びカーリングなど、施工性の問題とコストアップを引き起こす恐れがある。
【００２４】
このような前記基材シートの厚さは、壁紙が適用される用途に応じて定められるもので、特に限定されず、通常、０．１ｍｍ〜０．２ｍｍの厚さを有することができる。
【００２５】
前記樹脂層２００は、ＰＬＡとＰＨＡの混合樹脂を含むことを特徴とする。
【００２６】
前記混合樹脂内のＰＬＡ樹脂とＰＨＡ樹脂の重量比は９０：１０〜１０：９０であることが好ましい。
【００２７】
そして、前記樹脂層２００には、ＰＬＡ及びＰＨＡ混合樹脂以外に、無機充填剤、可塑剤及び添加剤（加工助剤、顔料、滑剤など）がさらに含まれてもよい。
【００２８】
より詳細には、前記樹脂層２００は、ＰＬＡ及びＰＨＡ混合樹脂１００重量部に対して、無機充填剤５０〜２００重量部、可塑剤５〜１００重量部、加工助剤１〜２０重量部、顔料５〜３０重量部、及び滑剤０．１〜１０重量部を含むことができる。
【００２９】
前記混合樹脂における前記ＰＬＡ樹脂は、再生可能なトウモロコシなどの植物を発酵させて得たラクチドまたは乳酸を重合して製造された熱可塑性ポリエステルであって、化石資源の枯渇とは関係がないだけでなく、使用後に埋め立てなどの方式で容易に分解させることができる環境に優しい特性を有する。
【００３０】
このような前記ＰＬＡ樹脂は、通常、Ｄ−ＰＬＡ、Ｌ−ＰＬＡ、Ｄ，Ｌ−ＰＬＡまたはｍｅｓｏ−ＰＬＡなどに区分することができ、本発明では、その種類に制限がなく、前記のＰＬＡ樹脂を単独または２種以上混合して用いることができる。
【００３１】
また、用いられる前記ＰＬＡ樹脂は、前述したように、乳酸またはラクチドを重合させて製造することができ、必要に応じて、エチレングリコール又はプロピレングリコールなどのグリコール化合物、エタン二酸（ｅｔｈａｎｅｄｉｏｉｃ  ａｃｉｄ）又はテレフタル酸などのジカルボン酸、グリコール酸又は２−ヒドロキシ安息香酸などのヒドロキシカルボン酸、またはカプロラクトン又はプロピオラクトンなどのラクトン類のような適切な単量体と共重合されてもよい。
【００３２】
前記混合樹脂における前記ＰＨＡ樹脂は、Ｐｏｌｙ  Ｈｙｄｒｏｘｙｌ  Ａｌｋａｎｏａｔｅのの略語であって、種々の炭素側鎖があるヒドロキシ酸ポリエステルの総称である。
【００３３】
前記ＰＨＡ樹脂は、顆粒膜内の重合酵素によるＤ（−）−３−ヒドロキシ脂肪酸ＣｏＡの重合により生成されるが、最近、ある種類の細菌では、様々な長さの側鎖があるヒドロキシ酸の重合体、あるいは３−ヒドロキシ酪酸との共重合体であるＰＨＡが発見されている。
【００３４】
このような前記ＰＨＡ樹脂を前記ＰＬＡ樹脂に混合する場合、前記樹脂層に柔軟性を付与すると共に、壁紙の表面の触感を良くする。
【００３５】
そして、前記混合樹脂内のＰＬＡ樹脂とＰＨＡ樹脂の重量比は、９０：１０〜１０：９０で混合されてもよい。好ましくは８０：２０〜４０：６０で混合され、より好ましくは７０：３０〜５０：５０で混合される。
【００３６】
このように前記ＰＨＡ樹脂を混合することによって、可塑剤の含量を減少させることができ、可塑剤の多量添加により前記樹脂層２００が脆くなることを防止することができる。
【００３７】
前記混合樹脂に添加される前記無機充填剤は、前記ＰＬＡ及びＰＨＡ混合樹脂１００重量部に対して、５０〜２００重量部、好ましくは７０〜１８０重量部、より好ましくは１００〜１５０重量部添加されてもよい。
【００３８】
このような前記無機充填剤としては、炭酸カルシウム、生石灰、炭酸水素カリウム、タルク及びシリカからなる群から選択された１つ以上を使用することができる。好ましくは、安価の炭酸カルシウムを使用することができる。
【００３９】
前記混合樹脂に添加される前記可塑剤は、前記ＰＬＡ及びＰＨＡ混合樹脂１００重量部に対して、５〜１００重量部、好ましくは２０〜６０重量部添加されてもよい。
【００４０】
このような前記可塑剤としては、非フタル酸系可塑剤を使用することができる。
【００４１】
前記非フタル酸系可塑剤は、前記ＰＬＡ樹脂を軟化して熱可塑性を増大させることによって、適切な加工温度で成形加工を容易にする。本発明では、非フタル酸系可塑剤として、環境に優しい可塑剤であるＡＴＢＣ（Ａｃｅｔｙｌ  ＴｒｉｂｕｔｙｌＣｉｔｒａｔｅ）を用いることが好ましいが、これに制限されるものではない。
【００４２】
前記混合樹脂に添加される前記加工助剤は、前記ＰＬＡ及びＰＨＡ混合樹脂１００重量部に対して、１〜２０重量部、好ましくは５〜１５重量部添加されてもよい。
【００４３】
前記加工助剤としては、アクリル系共重合体が使用されてもよい。
【００４４】
前記アクリル系共重合体は、ＰＬＡ樹脂の溶融強度を補強して加工性を確保する役割を果たす。このような前記アクリル系共重合体の重量平均分子量（Ｍｗ）は、特に制限されないが、加工時に、溶融強度の改善及び他物質との相溶性を考慮するとき、１００万〜６００万であってもよく、好ましくは２００万〜５００万であるものを使用する。
【００４５】
前記混合樹脂に添加される前記顔料は、前記ＰＬＡ及びＰＨＡ混合樹脂１００重量部に対して、５〜３０重量部、好ましくは１０〜２０重量部添加されてもよい。
【００４６】
前記顔料としては、酸化チタン（ＴｉＯ２）を投入して壁紙に遮蔽機能を付与することによって、基材パターンが表面に透けることを防止することができる。
【００４７】
前記混合樹脂に添加される前記滑剤は、前記ＰＬＡ及びＰＨＡ混合樹脂１００重量部に対して、０．１〜１０重量部、好ましくは０．５〜５重量部添加されてもよい。
【００４８】
前記滑剤は、前記樹脂層２００が加工過程で加工設備にくっつくことを防止する。
【００４９】
前記滑剤は、様々な種類があるが、本発明では、環境に優しい高級脂肪酸を用い、具体的には、炭素数１８の飽和高級脂肪酸であるステアリン酸を用いることができるが、これに制限されるものではない。
【００５０】
そして、前記混合樹脂に、その他の添加剤として耐加水分解剤（ａｎｔｉ−ｈｙｄｒｏｌｙｓｉｓ  ａｇｅｎｔ）がさらに添加されてもよい。
【００５１】
一方、このような構成からなる前記樹脂層２００の厚さは、壁紙が適用される用途に応じて定められるもので、特に限定されず、通常、０．１ｍｍ〜０．２ｍｍの厚さを有することができる。
【００５２】
前記印刷層３００は、前記樹脂層２００上にさらに含まれてもよい。
【００５３】
前記印刷層３００は、壁紙に様々な模様及び／又は色相を付与し、美観効果を改善することができる。
【００５４】
このような前記印刷層３００を形成する方法は、特に限定されず、例えば、グラビア印刷、転写印刷、デジタル印刷またはロータリースクリーン印刷などの公知の印刷方法を用いることができる。
【００５５】
前記の印刷方法のうち多色のグラビア印刷で直接前記樹脂層２００上に印刷することが好ましい。
【００５６】
一方、選択的に、エンボス模様層（図示せず）は前記樹脂層２００及び／又は印刷層３００の上にさらに形成されてもよい。
【００５７】
前記エンボス模様層は、壁紙にさらなる立体感を付与することができる。
【００５８】
このような前記エンボス模様層を形成する方法は、特に限定されず、例えば、樹脂層２００または印刷層３００を模様が形成されたローラーでローリング処理したり、または樹脂層２００に適切な発泡剤などを含ませた後、公知の発泡及びゲル化工程などを経て形成することができる。
【００５９】
このような構成からなる本発明の壁紙の製造方法は、ニーダーミキサーまたはバンバリーミキサーにてＰＬＡ及びＰＨＡ混合樹脂、可塑剤、無機充填剤及び添加剤を添加してコンパウンドを製造するステップ；前記コンパウンドからカレンダリング工法を通じて樹脂層を形成するステップ；及び前記樹脂層と基材シートを貼り合わせるステップ；を含むことを特徴とする。
【００６０】
このとき、前記混合樹脂内のＰＬＡ樹脂とＰＨＡ樹脂の重量比は、９０：１０〜１０：９０で混合されてもよい。好ましくは８０：２０〜４０：６０で混合され、より好ましくは７０：３０〜５０：５０で混合される。
【００６１】
そして、前記樹脂層２００には無機充填剤、可塑剤、加工助剤、顔料、滑剤などの添加剤がさらに含まれてもよい。
【００６２】
より詳細には、バンバリーミキサー（ｂａｎｂｕｒｙ  ｍｉｘｅｒ）またはニーダーミキサー（ｋｎｅａｄｅｒ  ｍｉｘｅｒ）にて前記ＰＬＡ樹脂と前記ＰＨＡ樹脂を攪拌して混合された混合樹脂１００重量部に対して、無機充填剤５０〜２００重量部、可塑剤５〜１００重量部、加工助剤１〜２０重量部、顔料５〜３０重量部及び滑剤０．１〜１０重量部を添加してコンパウンドを製造する。
【００６３】
このとき、添加剤が混合された前記コンパウンドを、１００℃〜２００℃の温度、好ましくは１３０℃〜１７０℃の温度で加熱してゲル化させる。
【００６４】
その後、ミキシングロールとウォーミングロールを経て追加的にミキシングした後、カレンダーローラーを通過させて前記樹脂層２００を形成する。
【００６５】
前記ミキシングロール及びウォーミングロールの温度は８０℃〜１６０℃、好ましくは１００℃〜１４０℃を維持し、カレンダーロールの温度は１００℃〜１６０℃を維持することが好ましい。
【００６６】
その後、圧着ロールを用いて前記樹脂層２００と基材シート１００を貼り合わせて壁紙半製品の生産を完成する。
【００６７】
また、前記壁紙半製品の樹脂層２００上に様々なパターン及び模様などを印刷して印刷層３００を形成し、印刷層３００を形成する方法としては、特に限定されず、グラビア、転写、デジタル、ロータリースクリーンなどの公知の工法が使用されてもよい。
【００６８】
前記印刷は、前述した樹脂層２００の形成工程後に直ちに行ってもよく、樹脂層２００の発泡工程、またはエンボス模様層の形成工程後に行ってもよい。
【００６９】
前記エンボス模様層の形成方法は、特に限定されず、樹脂層２００をエンボス模様が形成されたエンボスロールで圧着する公知の方法を用いることができる。
【００７０】
＜実施例＞
１３０℃のバンバリーミキサー（ｂａｎｂｕｒｙ  ｍｉｘｅｒ）にて前記ＰＬＡ樹脂と前記ＰＨＡ樹脂を６５：３５の混合割合で攪拌して混合された混合樹脂１００重量部に対して、無機充填剤１５０重量部、可塑剤４０重量部、加工助剤１０重量部、顔料１０重量部及び滑剤２重量部を添加した後、１３０℃〜１５０℃の樹脂温度を１０〜３０分間維持させて混合物をゲル化させ、このゲル化された混合物を、１００℃〜１４０℃の温度のミキシングロールとウォーミングロールを順次経て追加的にミキシングした後、カレンダーローラーを通過させて前記樹脂層２００を形成する。
【００７１】
圧着ロールを用いて前記樹脂層２００と基材シート１００を貼り合わせて壁紙半製品を生産する。
【００７２】
また、前記壁紙半製品の樹脂層２００上にグラビア印刷方式で様々なパターン及び模様を印刷して印刷層３００を形成した後、エンボスロールで圧着する公知の方法を用いてエンボス模様層を形成することによって、壁紙の表面に立体感を付与する。その後、裁断及び包装過程を経て壁紙の製造を完成する。
【００７３】
＜比較例＞
１００℃のニーダーミキサー（ｋｎｅａｄｅｒ  ｍｉｘｅｒ）にて前記ＰＬＡ樹脂と前記ＰＨＡ樹脂を６５：３５の混合割合で攪拌して混合された混合樹脂１００重量部に対して、添加剤である無機充填剤１５０重量部、可塑剤４０重量部、加工助剤１０重量部、顔料１０重量部及び滑剤２重量部を添加した後、１３０℃〜１５０℃の樹脂温度を１０〜３０分間維持させて混合物をゲル化させ、このゲル化されたコンパウンド（ｃｏｍｐｏｕｎｄ）を１００℃〜１３０℃の温度を維持しているホッパーに貯蔵する。貯蔵されたコンパウンドは、シングルスクリュー押出機を通じてペレット状に加工される。前記押出機のシリンダー及びダイの温度は、それぞれ１００℃及び１３０℃に維持する。
【００７４】
Ｔダイ（Ｔ−ｄｉｅ）付きシングル押出機により壁紙基材上に前記コンパウンドをトッピング（ｔｏｐｐｉｎｇ）させて壁紙半製品を生産し、前記押出機のシリンダーの温度は１００℃〜１４０℃を、Ｔダイの温度は１３０℃〜１６５℃に維持させる。
【００７５】
また、印刷及びエンボシングは実施例と同じ方式で行うことで、表面に様々な印刷及びエンボス模様が付与された壁紙を製造することができる。
【００７６】
前記比較例は、実施例と比較して、工程が複雑であるだけでなく、Ｔダイの温度が低いと、コンパウンドの溶融粘度が高くなるため、コンパウンドが均一にトッピングされにくく、温度が過度に高いと、コンパウンドが分解されてしまい、壁紙としての基本物性を失うという欠点がある。
【００７７】
本発明に係るＰＬＡ及びＰＨＡ混合樹脂を用いた壁紙及びその製造方法は、上述した実施例に限定されず、本発明の技術思想が許容される範囲内で多様に変形して実施することができる。
【符号の説明】
【００７８】
１００  基材シート
２００  樹脂層
３００  印刷層
【図１】
0006284108.tif 000002
【図２】
0006284108.tif 000003
【図３】
0006284108.tif 000004